(57)【特許請求の範囲】
【請求項１】
建築材塗装方法であって、水硬バインダーおよび多量の脱水剤を含む塗料組成物を用意する工程、該組成物のスラリーを作製する工程、該スラリーを塗装される物品に塗布する工程、および該物品を通して該スラリーを脱水する工程からなり、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなる方法。
【請求項２】
前記脱水剤が、脱水の際、スラリーおよび塗装される物品の多孔性を保つために十分な量で含まれている請求項１記載の方法。
【請求項３】
前記脱水剤が、粒子状物質である請求項１または２記載の方法。
【請求項４】
前記脱水剤が、フライアッシュ、アルミナ三水和物、シリカ粉末、セノスフィア、およびこれらの混合物から選択される請求項１〜３のいずれか１項に記載の方法。
【請求項５】
前記スラリーの含水率が５０％以下である請求項１〜４のいずれか１項に記載の方法。
【請求項６】
塗装された物品が、塗装後、空気養生、蒸気養生、またはオートクレーブ内での熱水養生により養生される請求項１〜５のいずれか１項に記載の方法。
【請求項７】
前記塗装される物品が、セメント質の建築用板材または建築材、あるいは石膏建築用板材である請求項１〜６のいずれか１項に記載の方法。
【請求項８】
前記塗膜が、繊維を含む請求項１〜７のいずれか１項に記載の方法。
【請求項９】
前記物品上の塗膜層の厚さが０．１〜１０ｍｍである請求項１〜８のいずれか１項に記載の方法。
【請求項１０】
研磨後の塗膜層の厚さが０．０５〜５ｍｍである請求項１〜９のいずれか１項に記載の方法。
【請求項１１】
前記塗料に含まれる水硬バインダーが、白色、灰色、または着色セメント、水硬石灰、およびこれらの混合物からなる群から選択される請求項１〜１０のいずれか１項に記載の方法。
【請求項１２】
前記塗料に含まれるセメントが、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択される請求項１〜１１のいずれか１項に記載の方法。
【請求項１３】
前記組成物に含まれるバインダーが、全乾燥成分に対して、１０〜５０重量％である請求項１〜１２のいずれか１項に記載の方法。
【請求項１４】
前記脱水剤が、フライアッシュである請求項１〜１３のいずれか１項に記載の方法。
【請求項１５】
前記脱水剤が、粒子径が１００μｍより大きい粗いフライアッシュを含む請求項１〜１４のいずれか１項に記載の方法。
【請求項１６】
前記塗料組成物が、塗膜の物性を向上させる添加剤を含む請求項１〜１５のいずれか１項に記載の方法。
【請求項１７】
前記組成物が、前記スラリーの塗装される物品への加工性および適用性を向上させる添加剤を含む請求項１〜１６のいずれか１項に記載の方法。
【請求項１８】
前記組成物が、塗装される建築材の物性を向上させる添加剤を含み、塗装される物品を通してスラリーを脱水する際に、該添加剤で建築材が処理される請求項１〜１７のいずれか１項に記載の方法。
【請求項１９】
脱水が真空の補助により、または真空の補助なしで行われる請求項１〜１８のいずれか１項に記載の方法。
【請求項２０】
水硬バインダーおよび多量の脱水剤からなる建築材塗装用組成物であって、脱水剤の量が、該組成物から得られるスラリーを建築材を通して脱水するに十分であり、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなる建築材塗装用組成物。
【請求項２１】
前記脱水剤が、脱水の際、スラリーおよび塗装される物品の多孔性を保つために十分な量で含まれている請求項２０記載の組成物。
【請求項２２】
前記脱水剤が、粒子状物質である請求項２０または２１記載の組成物。
【請求項２３】
前記脱水剤が、フライアッシュ、アルミナ三水和物、シリカ粉末、セノスフィア、およびこれらの混合物より選択される請求項２０〜２２のいずれか１項に記載の組成物。
【請求項２４】
前記塗膜が、繊維を含む請求項２０〜２３のいずれか１項に記載の組成物。
【請求項２５】
前記塗料に含まれる水硬バインダーが、白色、灰色、または着色セメント、水硬石灰、およびこれらの混合物よりなる群から選択される請求項２０〜２４のいずれか１項に記載の組成物。
【請求項２６】
前記塗料に含まれるセメントが、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択される請求項２０〜２５のいずれか１項に記載の組成物。
【請求項２７】
前記組成物に含まれるバインダーが、全乾燥成分に対して、１０〜５０重量％である請求項２０〜２６のいずれか１項に記載の組成物。
【請求項２８】
前記脱水剤が、フライアッシュである請求項２０〜２７のいずれか１項に記載の組成物。
【請求項２９】
前記脱水剤が、粒子径が１００μｍより大きい粗いフライアッシュを含む請求項２０〜２８のいずれか１項に記載の組成物。
【請求項３０】
塗膜の物性を向上させる添加剤を含む請求項２０〜２９のいずれか１項に記載の組成物。
【請求項３１】
前記スラリーの、塗装される物品への加工性および適用性を向上させる添加剤を含む請求項２０〜３０のいずれか１項に記載の組成物。
【請求項３２】
塗装される建築材の物性を向上させる添加剤を含み、塗装される物品を通してスラリーを脱水する際に、該添加剤で建築材が処理される請求項２０〜３１のいずれか１項に記載の組成物。
【請求項３３】
水、水硬バインダーおよび多量の脱水剤からなる脱水可能スラリーであって、脱水剤が、建築材を通して、該スラリーを脱水するに十分であり、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなる建築材塗装用脱水可能スラリー。
【請求項３４】
前記脱水剤が、脱水の際、スラリーおよび塗装される物品の多孔性を保つために十分な量で含まれている請求項３３記載の脱水可能スラリー。
【請求項３５】
前記脱水剤が、粒子状物質である請求項３３または３４記載の脱水可能スラリー。
【請求項３６】
前記脱水剤が、フライアッシュ、アルミナ三水和物、シリカ粉末、セノスフィア、およびこれらの混合物より選択される請求項３３〜３５のいずれか１項に記載の脱水可能スラリー。
【請求項３７】
含水率が５０％以下である請求項３３〜３６のいずれか１項に記載の脱水可能スラリー。
【請求項３８】
前記塗膜が、繊維を含む請求項３３〜３７のいずれか１項に記載の脱水可能スラリー。
【請求項３９】
前記塗料に含まれる水硬バインダーが、白色、灰色、または着色セメント、水硬石灰、およびこれらの混合物よりなる群から選択される請求項３３〜３８のいずれか１項に記載の脱水可能スラリー。
【請求項４０】
前記塗料に含まれるセメントが、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択される請求項３３〜３９のいずれか１項に記載の脱水可能スラリー。
【請求項４１】
前記組成物に含まれるバインダーが、全乾燥成分に対して、１０〜５０重量％である請求項３３〜４０のいずれか１項に記載の脱水可能スラリー。
【請求項４２】
前記脱水剤が、フライアッシュである請求項３３〜４１のいずれか１項に記載の脱水可能スラリー。
【請求項４３】
前記脱水剤が、粒子径が１００μｍより大きい粗いフライアッシュを含む請求項３３〜４２のいずれか１項に記載の脱水可能スラリー。
【請求項４４】
前記組成物が、塗膜の物性を向上させる添加剤を含む請求項３３〜４３のいずれか１項に記載の脱水可能スラリー。
【請求項４５】
前記組成物が、前記スラリーの塗装される物品への加工性および適用性を向上させる添加剤を含む請求項３３〜４４のいずれか１項に記載の脱水可能スラリー。
【請求項４６】
前記組成物が、塗装される建築材の物性を向上させる添加剤を含み、塗装される物品を通してスラリーを脱水する際に、該添加剤で建築材が処理される請求項３３〜４５のいずれか１項に記載の脱水可能スラリー。
【請求項４７】
自己レベリング性を有する請求項３３〜４６のいずれか１項に記載の脱水可能スラリー。
【請求項４８】
得られた脱水スラリーが、空気養生、蒸気養生、またはオートクレーブ内での熱水養生により養生可能な請求項３３〜４７のいずれか１項に記載の脱水可能スラリー。
【請求項４９】
スパッタリングにより塗装される物品に塗布され得る請求項３３〜４７のいずれか１項に記載の脱水可能スラリー。
【請求項５０】
基構造層上に塗膜を有してなり、該塗膜が、水硬バインダーおよび塗膜が基層を通して脱水されるに十分な量の脱水剤を含み、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなる複合体。
【請求項５１】
前記脱水剤が、脱水の際、スラリーおよび塗装される物品の多孔性を保つために十分な量で含まれている請求項５０記載の複合体。
【請求項５２】
前記脱水剤が、粒子状物質である請求項５０または５１記載の複合体。
【請求項５３】
前記脱水剤が、フライアッシュ、アルミナ三水和物、シリカ粉末、セノスフィア、およびこれらの混合物より選択される請求項５０〜５２のいずれか１項に記載の複合体。
【請求項５４】
塗膜及び構造層が、空気養生、蒸気養生、またはオートクレーブ内での熱水養生により養生された請求項５０〜５３のいずれか１項に記載の複合体。
【請求項５５】
前記塗装される物品が、セメント質の建築用板材または建築材、あるいは石膏建築用板材である請求項５０〜５４のいずれか１項に記載の複合体。
【請求項５６】
前記塗膜が、繊維を含む請求項５０〜５５のいずれか１項に記載の複合体。
【請求項５７】
前記物品上の塗膜層の厚さが０．１〜１０ｍｍである請求項５０〜５６のいずれか１項に記載の複合体。
【請求項５８】
研磨後の塗膜層の厚さが０．０５〜５ｍｍである請求項５０〜５７のいずれか１項に記載の複合体。
【請求項５９】
前記塗料に用いる水硬バインダーが、白色、灰色、または着色セメント、水硬石灰、およびこれらの混合物よりなる群から選択される請求項５０〜５８のいずれか１項に記載の複合体。
【請求項６０】
前記塗料に含まれるセメントが、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択される請求項５０〜５９のいずれか１項に記載の複合体。
【請求項６１】
前記組成物に含まれるバインダーが、全乾燥成分に対して、１０〜５０重量％である請求項５０〜６０のいずれか１項に記載の複合体。
【請求項６２】
前記脱水剤が、フライアッシュである請求項５０〜６１のいずれか１項に記載の複合体。
【請求項６３】
前記脱水剤が、粒子径が１００μｍより大きい粗いフライアッシュを含む請求項５０〜６２のいずれか１項に記載の複合体。
【請求項６４】
前記組成物が、塗膜の物性を向上させる添加剤を含む請求項５０〜６３のいずれか１項に記載の複合体。
【請求項６５】
前記組成物が、前記スラリーの塗装される物品への加工性および適用性を向上させる添加剤を含む請求項５０〜６４のいずれか１項に記載の複合体。
【請求項６６】
前記組成物が、塗装される建築材の物性を向上させる添加剤を含み、塗装される物品を通してスラリーを脱水する際に、該添加剤で建築材が処理される請求項５０〜６５のいずれか１項に記載の複合体。
【請求項６７】
建築材塗装用の水硬バインダー系塗料組成物の改良方法であって、脱水剤をバインダーに添加する工程を含み、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなり、
組成物より得られるスラリーを建築材に塗布した後に、該スラリーが建築材を通して脱水される量の脱水剤を、該バインダーに添加する方法。
【請求項６８】
前記脱水剤が、脱水の際、スラリーおよび塗装される物品の多孔性を保つために十分な量で含まれている請求項６７記載の方法。
【請求項６９】
前記脱水剤が、粒子状物質である請求項６７または６８記載の方法。
【請求項７０】
前記脱水剤が、フライアッシュ、アルミナ三水和物、シリカ粉末、セノスフィア、およびこれらの混合物より選択される請求項６７〜６９のいずれか１項に記載の方法。
【請求項７１】
前記スラリーの含水率が５０％以下である請求項６７〜７０のいずれか１項に記載の方法。
【請求項７２】
前記塗膜が、繊維を含む請求項６７〜７１のいずれか１項に記載の方法。
【請求項７３】
前記塗料に含まれる水硬バインダーが、白色、灰色、または着色セメント、水硬石灰、およびこれらの混合物よりなる群から選択される請求項６７〜７２のいずれか１項に記載の方法。
【請求項７４】
前記塗料に含まれるセメントが、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択される請求項６７〜７３のいずれか１項に記載の方法。
【請求項７５】
前記組成物に含まれるバインダーが、全乾燥成分に対して、１０〜５０重量％である請求項６７〜７４のいずれか１項に記載の方法。
【請求項７６】
前記脱水剤が、フライアッシュである請求項６７〜７５のいずれか１項に記載の方法。
【請求項７７】
前記脱水剤が、粒子径が１００μｍより大きい粗いフライアッシュを含む請求項６７〜７６のいずれか１項に記載の方法。
【請求項７８】
前記組成物が、塗膜の物性を向上させる添加剤を含む請求項６７〜７７のいずれか１項に記載の方法。
【請求項７９】
前記組成物が、前記スラリーの塗装される物品への加工性および適用性を向上させる添加剤を含む請求項６７〜７８のいずれか１項に記載の方法。
【請求項８０】
前記組成物が、塗装される建築材の物性を向上させる添加剤を含み、塗装される物品を通してスラリーを脱水する際に、該添加剤で建築材が処理される請求項６７〜７９のいずれか１項に記載の方法。
【請求項８１】
物品上のセメント質スラリー塗膜を脱水するための脱水剤であって、塗装される物品を通してスラリーを脱水するに十分な量の粒子状物質からなり、
前記脱水剤が、ｉ）全乾燥成分に対して、組成物の１０〜６０％である粒子径が１０〜１００μｍの第１のフライアッシュ成分とｉｉ）全乾燥成分に対して、組成物の５〜３０重量％である最大粒子径が１０μｍの第２のフライアッシュ成分からなる脱水剤。
【請求項８２】
前記脱水剤が、脱水の際、スラリーおよび塗装される物品の多孔性を保つために十分な量で含まれている請求項８１記載の脱水剤。
【請求項８３】
前記脱水剤が、フライアッシュ、アルミナ三水和物、ケイ砂粉末、セノスフィア、およびこれらの混合物より選択される請求項８１または８２記載の脱水剤。
【請求項８４】
前記スラリーを脱水する物品が、セメント質の建築用板材または建築材、あるいは石膏建築用板材である請求項８１〜８３のいずれか１項に記載の脱水剤。
【請求項８５】
前記スラリーが、繊維を含む請求項８１〜８４のいずれか１項に記載の脱水剤。
【請求項８６】
前記塗膜が、白色、灰色、または着色セメント、水硬石灰、およびこれらの混合物よりなる群から選択された水硬バインダーを含む請求項８１〜８５のいずれか１項に記載の脱水剤。
【請求項８７】
前記塗膜が、ポルトランドセメント、混合セメント、高炉スラグ、ポゾラン、メーソンリーセメント、オイルウェルセメント、天然セメント、アルミナセメント、膨張セメント、およびこれらの混合物よりなる群から選択されたセメントを含む請求項８１〜８６のいずれか１項に記載の脱水剤。
【請求項８８】
前記塗膜が、全乾燥成分に対して、１０〜５０重量％のバインダーを含む請求項８１〜８７のいずれか１項に記載の脱水剤。
【請求項８９】
前記脱水剤が、フライアッシュである請求項８１〜８８のいずれか１項に記載の脱水剤。
【請求項９０】
前記脱水剤が、粒子径が１００μｍより大きい粗いフライアッシュを含む請求項８１〜８９のいずれか１項に記載の脱水剤。
【請求項９１】
前記セメント質スラリー塗膜が、該塗膜の物性を向上させる添加剤を含む請求項８１〜９０のいずれか１項に記載の脱水剤。
【請求項９２】
前記セメント質スラリー塗膜が、該塗膜への加工性および適用性を向上させる添加剤を含む請求項８１〜９１のいずれか１項に記載の脱水剤。
【請求項９３】
前記セメント質スラリー塗膜が、塗装される物品の物性を向上させる添加剤を含み、塗装される物品を通してスラリーを脱水する際に、該添加剤で建築材が処理される請求項８１〜９２のいずれか１項に記載の脱水剤。
【発明の詳細な説明】
【技術分野】
【０００１】
本出願は、つぎの濠国仮特許出願（その全ての内容は、相互参考として本明細書中に援用される）の優先権を主張する。
【０００２】
濠国仮特許出願第ＰＲ３４７４号、複合体、２００１年３月２日出願
濠国仮特許出願第ＰＲ３４７５号、スパッタリング装置、２００１年３月２日出願
濠国仮特許出願第ＰＲ３４７６号、脱水可能スラリー用添加剤、２００１年３月２日出願
濠国仮特許出願第ＰＲ３４７７号、スパッタリングにより積層シート材料を形成する方法および装置、２００１年３月２日出願
濠国仮特許出願第ＰＲ３４７８号、建築材用塗料、２００１年３月２日出願
【０００３】
本発明は、塗料、とりわけ建築材および積層建築材用塗料に関する。
【背景技術】
【０００４】
本明細書中における先行技術に関するいずれの議論も、そのような先行技術が周知であり、本分野においての一般的な知識を形作るということを自認すると、考えるべきではない。
【０００５】
建築用板材などの建築材に塗料を塗布する手段は多岐にわたる。
【０００６】
塗料は、大きく２つに区別することができ、すなわち、主に美的な目的を意図とする仕上げ塗料と、得られる物品に何らかのさらなる構造上または他の特性／特質を与える機能的塗料である。
【０００７】
塗布方法は、塗料組成物の特性および塗布される基層または物品によって、大きく左右される。手作業および噴射などは、もっとも一般的であるが、塗布される塗料の種類、さらに塗布される物品を制限する。たとえば、噴射方法を用いる場合には、塗料組成物に噴射ノズルを通り抜けるのに十分な流動性があることと同時に、塗装される基材は噴射塗装の衝撃に耐えられるに十分な硬度がなければならない。
【０００８】
内壁システムなどの特定の建築材には、なめらかな表面仕上げが不可欠である。その優れた表面仕上げにより、石膏や石膏板は、もっぱら内壁板として利用されている。
【０００９】
たとえば内壁板としての、繊維補強セメント建築用板材の使用は、石膏板と比べて、費用および構造の完全性を含む有意な利点を得る。しかし、繊維補強セメントシートのいくつかの製造方法では、石膏のような表面仕上げが得られない場合がある。公需を受け、建築業者は、ほぼ完璧な表面仕上げを有する内壁板を必要としている。繊維補強セメントシートの製造によるわずかな凸凹も、製品を拒否するに十分であり得る。繊維補強セメントシートの表面仕上げを向上させるために、その表面を研磨することがあるが、このような研磨により手羽だちを生じたり、補強繊維がむきだしに放置される場合があり得、それにより問題を悪化させる。
【００１０】
本発明の課題は、従来技術の問題点のうち少なくとも１つを克服または改善すること、あるいは有用な代替品を提供することである。
【発明の開示】
【００１１】
第１の態様として、本発明は、建築材の塗装方法を提供する。この方法は水硬バインダーおよび多量の脱水剤を含む塗料組成物を用意する工程、該組成物のスラリーを作製する工程、該スラリーを塗装される物品に塗布する工程、該物品を通してスラリーを脱水する工程からなる。
【００１２】
第２の態様として、本発明は、建築材の塗装に使用する組成物であって、建築材を通してスラリーが脱水されるのに十分な水硬バインダーおよび多量の脱水剤からなる組成物を提供する。
【００１３】
第３の態様として、本発明は、建築材を塗装するための脱水可能なスラリーであって、水、水硬バインダーおよび建築材を通してスラリーを脱水するのに十分な量の脱水剤からなるスラリーを提供する。
【００１４】
第４の態様として、本発明は、塗装された基構造層からなり、該塗料が水硬バインダーおよび基層を通して塗料を脱水するのに十分な量の脱水剤からなる複合体を提供する。
【００１５】
第５の態様として、本発明は、建築材を塗装するための水硬バインダー系塗料組成物を改良する方法であって、バインダーに脱水剤を添加することからなり、組成物のスラリーを建築材に塗布後に、スラリーを建築材を通して脱水できる量の脱水剤を添加する方法を提供する。
【００１６】
第６の態様として、本発明は、物品に塗布されるセメント質スラリーの脱水助剤を提供し、該脱水助剤は塗布される物品を通してスラリーを脱水するのに十分な量の粒子状物質からなる。
【００１７】
明細書中で明確に記載されない限り、明細書や請求項において、「〜からなる」という表現は、限定的または完全な意味ではなく、包括的な意味、すなわち「〜を含むが、それに限定されない」と解釈される。
【００１８】
脱水剤は、塗装される物品を通してスラリーが脱水されるよう、スラリーおよび塗装される物品の十分な多孔性を保つ機能を有する。好ましくは、脱水剤は、フライアッシュ、アルミナ三水和物、シリカ粉末、セノスフィア（セラミック製の中空球体）または類似物などの粒子状物質である。
【００１９】
フライアッシュは、数分以内でスラリーの脱水を可能にするため、とくに好ましい。アルミナ三水和物またはシリカ粉末など他の粒子状脱水剤も使用できるが、それらは塗装される物品を通してスラリーを脱水するのに要する時間が増加する。
【００２０】
好ましい実施態様では、塗装される物品に塗布されるスラリーは、高い水分含量を有する。好ましくはこの水分含量は、最大５０％であり得る。これは、従来の、一般的に高い固形含量を有する前記のセメント質組成物とは異なる。
【００２１】
前記の塗料組成物の様々な成分を組み合わせることにより、建築材に塗布し、建築材を通して脱水されることでその建築材上に均一な塗膜を与え得る、脱水可能スラリーが得られる。
【００２２】
通常、塗料の塗布後、得られる組成物は、通常に養生、蒸気養生または熱水養生、すなわちオートクレーブされ、必要に応じてなめらかで平らな仕上がりに研磨される。
【００２３】
塗装が施され得る建築材は、スラリーがその建築材を通して脱水され得るのであれば、実質的には制限されない。セメント質および石膏の建築用板材は、塗装を施し得るのに適した建築材の代表的な例である。
【００２４】
得られる塗膜は任意に繊維を含んでいてもよく、研磨可能で、なめらかで、平らで、低透過性の、ひび割れのない、および／または可撓性のある装飾的な仕上げ層となり、たとえば塗装（painting）により仕上げ可能である。
【００２５】
研磨前のこのような塗膜層の厚さは、約０．１〜１０ｍｍ、好ましくは０．５〜５ｍｍ、およびもっとも好ましくは１〜３ｍｍの範囲である。
【００２６】
研磨後、仕上げ層は、約０．０５〜５ｍｍ、好ましくは０．１〜２ｍｍ、およびもっとも好ましくは０．５〜１ｍｍである。このようにして作製された、塗装された物品は、その加工性においてモノリシック（単層）の複合体に匹敵する。表面が割れたり、欠けたりすることなく、曲げられ、切断され、穿孔され、そして釘などでフレームに固定され得る。
【００２７】
本発明者は、脱水されたスラリー層と基層との間に、きわめて良好な層間の接着および適合性と、その結果得られる良好な複合作用、適合性および層割れに対する耐性を見出した。
【００２８】
明細書中で使用される用語「水硬バインダー」は、固形で乾燥状態である粉砕物質であって、水と混合したときに、固めて養生することのできる可塑性の混合物（たとえばセメント）を生成するものをいう。この定義に含まれるものは、白色、灰色または着色セメントおよび水硬石灰である。
【００２９】
用語「セメント」としては、水硬およびエーライトセメント（たとえば、ポルトランドセメント）、混合セメント（たとえばフライアッシュ、高炉スラグ、ポゾランなどまたはこれらの混合物を混合したポルトランドセメント）、メーソンリーセメント、オイルウェルセメント、天然セメント、アルミナセメント、膨張セメントなどまたはこれらの混合物があげられる。
【００３０】
組成物中のバインダーの量は、全乾燥成分に対して、好ましくは１０〜５０重量％、より好ましくは１５〜４０重量％、およびもっとも好ましくは２０〜３０重量％である。
【００３１】
本発明で使用されるフライアッシュは、とくに、前記したとおりスラリーの脱水助剤として利点を含む、多くの利点を提供する。
【００３２】
本明細書中で用いられる用語「フライアッシュ」とは、微粒炭を燃焼する際に生成される物質の組成と同じまたは類似の化学組成（すなわち、シリカを２５〜６０重量％、Ａｌ2Ｏ3を１０〜３０重量％、Ｆｅ2Ｏ3を５〜２５重量％、ＣａＯを０〜２０重量％およびＭｇＯを０〜５重量％）を有する固形粉末をいう。
【００３３】
フライアッシュ粒子は一般的に球状であり、かつその直径範囲は１〜１００μｍである。好ましい実施態様では、フライアッシュは２つの成分からなる。第１のフライアッシュの「大きい」サイズの粒子は、好ましくは最大１００μｍである。このサイズ範囲のフライアッシュは、スラリー中で、スラリーの脱水特性を向上させる助剤としてだけでなく、適度な反応性を有するポゾランとしても使用される。
【００３４】
第２の「小さい」サイズのフライアッシュのサイズ域は、好ましくは最大１０μｍであり、スラリーの脱水特性を向上させるが、より高度な反応性を有するボゾランである。この「小さい」フライアッシュ粒子域はまた仕上げ層の研磨された表面の質を高める。
【００３５】
好ましい実施態様では、第１のフライアッシュは、全乾燥成分に対して、組成物の１０〜６０重量％、より好ましくは２０〜５０重量％、およびもっとも好ましくは３０〜４０重量％を含む。
【００３６】
第２のフライアッシュ成分は、全乾燥成分に対して、好ましくは組成物の５〜３０重量％、より好ましくは１０〜２５重量％、およびもっとも好ましくは１５〜２０重量％を含む。
【００３７】
別の好ましい実施態様では、脱水剤は１００μｍよりも大きな粗画分フライアッシュを含み得る。この粗い粗画分フライアッシュとしては、石炭燃焼によるボトムアッシュまたは類似物があげられる。前記粒子サイズのフライアッシュを使用するより、これらを利用するほうが安価であるという点で有利である。もちろん、当業者には明らかなように、脱水剤がこのような粗画分フライアッシュの場合は、適切な塗装および脱水特性を提供するために、スラリーのいくつかの組成変更が必要とされ得る。
【００３８】
塗料は、任意でフィラーなどの他の添加剤を含み得る。このようなフィラーもまた、スラリーの脱水特性を向上させるために使用され得る。たとえば、セノスフィア（セラミック製の中空球体）珪藻土、ウォラストナイト、粉末状もみ殻、粉末状パーライトなどが、この目的にとくに適している。
【００３９】
これらの、および他のフィラーも、さらなる利点を提供するために使用され得る。たとえば、カルシウムカーボネートまたは水酸化アルミナは、それぞれ塗膜層の研磨性および可撓性を向上させる。シリカ粉末は、塗膜層の研磨された表面の硬さを向上させ、そしてゴム粒子、バーミキュライト、パーライト、発泡ポリスチレンまたは石膏を含むことにより、層の音響／熱絶縁特性が向上され得る。
【００４０】
フィラーは、全乾燥成分に対して、好ましくは組成物の５〜３０重量％、より好ましくは１０〜２５重量％、およびもっとも好ましくは２５〜２０重量％を含む。
【００４１】
塗料はまた他の有機添加剤を含み得る。セメント可塑剤は、たとえば、スラリーの流動を変えるために使用され得る。好適なセメント可塑剤としては、メラミンスルホン酸ホルムアルデヒド縮合体、ナフタレンスルホン酸ホルムアルデヒド縮合体、ナフタレンスルホネート類、カルシウムリグノスルネート類、ナトリウムリグノスルネート類、サッカロース、ナトリウムグルコネート類、スルホン酸、糖類、アミノカルボン酸、ポリヒドロキシカルボン酸、スルホン化メラミンなどがあげられる。
【００４２】
セメント可塑剤の量は、当然、特定の可塑剤の流動力に依存する。一般的には、可塑剤の量は、組成物中の全乾燥成分に対して、０．３〜約３重量％およびより好ましくは０．５〜２重量％の範囲内である。
【００４３】
とくに好ましいセメント可塑剤は、Ｍｅｌｍｅｎｔ  Ｆ−１０（細かい白色粉状の形状で、ＳＫＷ−Ｔｒｏｓｔｂｕｒｇ製のメラミンホルムアルデヒドナトリウムビスルホネートポリマー分散剤）である。別の好適なセメント可塑剤としては、Ｈｏｄｇｓｏｎ  Ｃｈｅｍｉｃａｌｓから入手可能なスルホン酸ナフタレンホルムアルデヒドの縮合ナトリウム塩である、Ｎｅｏｓｙｎがあげられる。
【００４４】
塗料中の他の好ましい成分は、セメント質スラリーの流動性、耐分離性および自己レベリング性を高める作用のあるバイオポリマーである。とくに好適なバイオポリマーは、キサンタンガムおよび／またはウェランガム（たとえば、Ｍｏｎｓａｎｔｏ製のＫＥＬＣＯ−ＣＲＥＴＥ,  Ｋ１Ｃ  ３７６）である。
【００４５】
ラテックスも、塗膜の接着性、弾力性、安定性および不浸透性を向上させるために、塗料組成物中に含まれ得る。ラテックスにより形成された塗膜の可撓性も向上する。
【００４６】
ラテックスは、アクリルラテックス、スチレンラテックス、ブタジエンラテックスまたはこれらの混合物よりなる群から選択され得、そして好ましくはセメント固形分（ポリマー固形分基準で）の０．５〜２０重量％、より好ましくは１〜１５重量％およびもっとも好ましくは約１０重量％の量で含まれる。
【００４７】
ビニルポリマーはまた、ラテックスエマルジョンに加えてもしくはその代替品として、塗料に配合され得る。このようなビニルポリマーや等価のポリマー物質は、塗膜の接着性、弾力性および曲げ強度ならびに耐摩耗性を高める。
【００４８】
好ましいビニルポリマーは、ポリビニルアセテートまたはエチレンなどの別の単量体とのビニルアセテート共重合体があげられる。とくに好まれるビニルアセテート樹脂は、Ｗａｃｋｅｒから入手可能なビニルアセテート−エチレン共重合体を含む熱可塑性樹脂粉末である、ＶＩＮＮＡＰＡＳ  ＬＬ５０４４である。このような粉末状のビニルポリマーは、好ましくは前記したラテックスエマルジョンと同様の量で含まれる。
【００４９】
さらに、無機酸化物、水酸化物およびクレイ、金属酸化物および水酸化物、マグネサイトなどの難燃剤、増粘剤、シリカフュームなどアモルファスシリカ、密水剤、減水剤、凝結調整剤、硬化剤、分散剤、発泡剤または凝集剤、防水剤ならびに濃度調整剤などの従来の他の添加剤は本発明の使用に適している。
【００５０】
このように、本発明の特有の利点は、塗料に添加剤を与えることにより、塗装される物品を処理することにある。具体的には、塗料は塗装される物品を通して脱水されるので、スラリー中に添加することにより基層に添加剤を提供することが可能である。たとえば、シランなどの防水剤は、塗膜層に必要な量を超えて、塗料に含まれ得る。脱水の際、シランは塗布された基層へ吸いこまれ、それにより基層を処理する。同時に行われる基層の処理および基層の塗装は、このような前記の方法により発生するさらなる有益な利点である。
【発明を実施するための最良の形態】
【００５１】
ここで、以下の実施態様を参照して例のみを目的として本発明を説明する。
【００５２】
以下の各実施例において、物品をつぎのように製造した。
【００５３】
工程１  スラリーの調製
組成物のスラリーを、水硬バインダー、フライアッシュおよびその他任意の成分を水と混合することにより調製する。スラリー中の固形含量は、好ましくは５０〜９０％、より好ましくは５５〜８０％、およびもっとも好ましくは６０〜７０％の間である。
【００５４】
工程２  スラリーの塗布／脱水
スラリーを、ブラシ、ローラー、ナイフまたはスプレーなどの任意の好都合な手段により、基層に塗布する。特定の実施態様では、スラリーを、濠国仮特許出願第ＰＲ３４７５号および同号ＰＲ３４７７号（参考として本明細書中に援用される）に記載の装置および方法を用いて塗布する。
スラリーを、好ましくは自己レベリングし、そして物品上に均一な塗膜を形成するように設計する。塗装される建築材は、ある程度の多孔性を発揮し、スラリーを脱水し、そして均一な付着セメント質層を形成する。脱水時間は、塗布される物質の多孔性、その含水量および厚さ、ならびにスラリー組成物の粘度によって、かなり劇的に異なり得るが、通常１０〜９０秒かかり得る。スラリーの脱水時間を短縮するため、必要に応じて、真空を用い得る。これは、塗装加工を建築材の形成加工の速さ（たとえばハチェック（Hatschek）生産ラインで４０〜４５秒）に調整する場合、特に有用である。
【００５５】
工程３  養生
形成後、建築材と塗膜からなる未完成の積層品は、好ましくは短時間、たとえば最大４８時間で前養生され、そののち、常温で空気／湿気養生、４０〜９０℃の間で蒸気養生、または１２０〜２００℃の間で蒸気圧力容器内でオートクレーブ養生される。
【００５６】
これら３つの養生方法のいずれにおいても、養生時間は６〜７２時間の間、好ましくは４８時間以内が好適である。もちろん、当業者には明らかなように、養生のために選択される時間の長さは、組成物、製造方法および物質の形状による。
【００５７】
以下の実施例は、特定の組成物に関する。
【００５８】
実施例１：研磨可能な脱水スラリー組成物
機能：研磨可能で、耐久性のある外観用途用仕上げ層
低粘度のスラリー（体積５０ｍｌの漏斗での排水時間＝３．４秒）を基層（James Hardie Industries社製のＨａｒｄｉｆｏｒｍ（商標）厚さ１２ｍｍのセルロース繊維で補強されたセメントベースのグリーンシート）に塗布した。スラリーを９０秒（真空なし）で脱水し、厚さ１．２５ｍｍの塗膜を形成した。塗装されたシートを、１８０℃の温度および０．８０ＭＰａの圧力下で８時間オートクレーブ養生し、その後、塗膜を１００番（100 grit）の研磨紙ベルトを備えた工業研磨機を用いて、厚さ０．６０ｍｍへと均一に研磨した。
【００５９】
【表１】
0004435479.tif 000002
【００６０】
実施例２：ゴム引き（rubberised）脱水スラリー組成物
機能：滑り防止フローリング、耐摩耗性静電気消散フローリングおよび防音天井パネル用仕上げ層
低粘度のスラリー（体積５０ｍｌの漏斗での排水時間＝４．２秒）を基層（James Hardie Industries社製のＨａｒｄｉｆｏｒｍ（商標）厚さ１２ｍｍのセルロース繊維で補強されたセメントベースのグリーンシート）上に塗布した。スラリーを６０秒（真空なし）で脱水し、厚さ１．２５ｍｍの塗膜を形成した。塗装されたシートを、１８０℃の温度および０．８０ＭＰａの圧力下で８時間オートクレーブ養生した。その後、塗膜を１００番の研磨紙ベルトを備えた工業研磨機を用いて、厚さ０．６０ｍｍへと均一に研磨した。
【００６１】
【表２】
0004435479.tif 000003
【００６２】
実施例３：可撓性かつ研磨可能な脱水スラリー組成物
機能：細繊維セメントで補強されたセメントベースのライニング用の可撓性でかつ研磨可能な仕上げ層
低粘度のスラリー（体積５０ｍｌの漏斗での排水時間＝２．８秒）を基層（James Hardie Industries社製のＨａｒｄｉｆｌｅｘ（商標）厚さ４．５ｍｍのセルロース繊維で補強されたセメントベースのグリーンシート）上に塗布した。スラリーを１２０秒（真空なし）で脱水し、厚さ１．２５ｍｍの塗膜を形成した。塗装されたシートを、４８時間前養生し、その後１８０℃の温度および０．８０ＭＰａの圧力下で８時間オートクレーブ養生した。その後、塗膜を１００番の研磨紙ベルトを備えた工業研磨機を用いて、厚さ０．６０ｍｍへと均一に研磨した。
【００６３】
【表３】
0004435479.tif 000004
【００６４】
実施例４：可撓性でかつ研磨可能な脱水スラリー組成物（低セメント）
機能：細繊維セメントで補強されたセメント系ライニング用の可撓性でかつ研磨可能な仕上げ層
低粘度のスラリー（体積５０ｍｌの漏斗での排水時間＝４．５秒）を基層（James Hardie Industries社製のＨａｒｄｉｆｌｅｘ（商標）厚さ４．５ｍｍのセルロース繊維で補強されたセメントベースのグリーンシート）上に塗布した。スラリーは９０秒（真空なし）で脱水され、厚さ１．２５ｍｍの塗膜を形成した。塗装されたシートは、オートクレーブ内で１８０℃の温度と０．８０ＭＰａの圧力下で８時間養生された。その後、１００番の研磨紙ベルトを備えた工業研磨機を用いて、厚さ０．６０ｍｍへと均一に研磨した。
【００６５】
【表４】
0004435479.tif 000005
【００６６】
前記実施例は、加工性においてモノリシックまたは単層複合体に匹敵する塗装物を与える。前記塗装物は、表面がひび割れも欠けることもなく、曲げられ、切断され、穿孔され、釘でフレームに固定することができる。
【００６７】
表面は“仕上げ可能”であり、そして曲げられた状態で使用されても、割れることなく、滑らかさ、平坦さが保たれ、そして低透過性を有する。
【００６８】
各実施例において、基層シートと、良好な複合作用、適合性および層割れに対する耐性を示す塗膜との間の優れた層間接着が得られる。
【００６９】
本発明の方法は、物品の性質のみならず、特定の性質を得るため建築材の表面仕上げの調整能力が著しく向上していることが理解される。所望の仕上げ特徴を得るための特定の組成物として、以下のものがあげられる。
ａ）テラゾ（耐摩耗性装飾的仕上げ）：脱水スラリーの仕上げ層は、大理石の小片ならびに着色セメントおよびフィラーを含み得る。ついで耐摩耗性装飾的仕上げを形成するために、研磨およびつや出しが行われ得る。たとえば、繊維セメント基板上のこのような塗膜は、フローリング用タイル、装飾的な壁用ライニングまたは前仕上げされた繊維セメント外装材として用いられ得る。
ｂ）スタッコ（オレンジピール）仕上げ：これは、スラリーを塗付する速度および体積を調節し、スタッコ風の外観を有する仕上げ層を完成させることにより達成され得る。上と同様に、このような製品は、前仕上げされたセメント外装材として使用され得る。
ｃ）研磨可能仕上げ：これは、研磨およびシールされ得る塗膜層を得る塗布方法のうち、おそらくもっとも簡易かつ単純な適用であり、塗装可能で滑らかな、割れがなくそして低透過性の表面を与える。このような製品は各種内用および外用の用途に用いられ得る。
ｄ）可撓性仕上げ：この塗膜層は、可撓性を向上させる各種フィラーおよびその他の添加剤（たとえば、エチレンビニルアセテート、スチレンブタジエンゴム、アクリル酸スチレン）を含み得る。得られる面は、研磨可能、加工可能（すなわち、切れ目を入れ折る（score and snap）ことにより）釘付け可能で、割れたり欠けたりせず、可撓性でかつ曲げ可能であるように設計され、表面は塗装可能である。このような塗料は、可撓性を得るために通常適度に薄い建築材に塗布され得る。様々な用途があるが、とくに湿った場所における内用ライニング適用または、たとえば塗装可能な繊維セメントサイディングなどの外装材として好適である。
ｅ）スキムコート仕上げ：このような脱水スラリーの塗料を、石膏ベース建築材に塗布し、それによって、滑らかで平らな、予めスキムコートされた塗装可能な面が得られる。
ｆ）ゴム引き仕上げ：ゴム粉末をスラリー組成物に添加することにより、繊維セメント基材上に塗膜層が形成され得、滑り防止フローリング、耐摩耗性静電気消散フローリングまたは防音天井パネルとして使用できる。
【００７０】
本発明が、本明細書中に記載される本発明概念の精神または範囲を逸脱することなく他の態様で具現化され得ることは当業者に理解される。とくに、本発明の組成物、塗膜、添加剤、方法および複合体製品は種々の優先権文献に記載の方法および装置と併せて使用するのに好適またはその費用に適合され得ることは理解される。